(57)【特許請求の範囲】
【請求項１】
ビスコースレーヨン系繊維を３０重量％超えて４０重量％未満、カチオン可染性ポリエステル繊維を３０重量％超えて４０重量％未満、ポリアクリル系合成繊維を２５重量％超えて３０重量％未満、およびポリウレタン系弾性繊維を５重量％超えて１０重量％未満の割合で含んでなる繊維構造物であり、前記カチオン可染性ポリエステル繊維の単繊維繊度が１．０デシテックス以下であり、前記繊維構造物の摩擦帯電圧が１５００Ｖ以下であり、かつＪＩＳ  Ｌ０２１７  １０３法に基づく洗濯５回後のＡＡＴＣＣ１２４法のウオッシュ＆ウエア性が３級以上であることを特徴とする繊維構造物。
【請求項２】
繊維構造物の吸湿発熱性能が２．６℃以上である請求項１記載の繊維構造物。
【請求項３】
繊維構造物の残留水分率が３０％以下になる時間が４０分以下である請求項１または２記載の繊維構造体。
【請求項４】
繊維構造物の保温率が１４％以上である請求項１〜３のいずれかに記載の繊維構造物。
【請求項５】
繊維構造物のピリングが２．５級以上である請求項１〜４のいずれかに記載の繊維構造物。
【請求項６】
カチオン可染性ポリエステル繊維が、異形断面を有する繊維を含む請求項１〜５のいずれかに記載の繊維構造物。
【請求項７】
繊維構造物が単層構造の編地からなる請求項１〜６のいずれかに記載の繊維構造物。
【請求項８】
請求項１〜７のいずれかに記載の繊維構造物を用いてなる衣料。
【発明の詳細な説明】
【技術分野】
【０００１】
本発明は、吸湿発熱性、保温性および着用快適性を兼ね備えた繊維構造物、およびそれを用いた衣料に関するものである。特に本発明は、人間が直接肌に触れる肌着やＴシャツ等に好ましく用いられ、かつ着用時にパチパチする静電気が発生しにくく、洗濯後にシワになりにくい繊維構造物と衣料に関するものである。
【背景技術】
【０００２】
従来、保湿性を有する繊維製品としては、織編物等の布帛に、例えば、スクワラン等の保湿成分を後加工によって付与した製品が用いられている。しかしながら、このような後加工による繊維製品は、保湿性等の特性においては洗濯耐久性に劣るという課題があり、その解決策として多量のバインダーを使用することが一般的であった（特許文献１参照。）。【０００３】
これに対し、バインダーを用いることなく洗濯耐久性を向上させる方法として、次の方法が挙げられる。具体的には、合成繊維からなる繊維構造物に機能性蛋白質素材を固着せしめた後、アルカリ水溶液および／またはアニオン界面活性剤水溶液によって後処理を施す方法が提案されている（特許文献２参照。）。また別に、セルロース系繊維を含む繊維構造物に対し、金属化合物および天然性機能剤が付与され、かつ架橋改質加工されたセルロース系繊維含有繊維製品が提案されている（特許文献３参照。）。【０００４】
しかしながら、これらの従来の提案では、洗濯耐久性は向上しても、直接肌に触れる衣料用途で最も重要な安全性とソフトさを損なうことから、洗濯耐久性と着用快適性の両面を満足するものとは言えず、近年の環境負荷軽減の観点からも課題があった。【０００５】
また、保温性を向上させる手段としては、裏地や中綿等の保温材、および表地の３層構造からなる繊維構造物が多く提案されている（特許文献４参照。）。しかしながら、この提案では、表地は防風性や保温性を高める目的で使用されているため着用時に蒸れが発生したり、また３層構造であるため地厚でありインナー等の用途には不向きであるという課題があった。【０００６】
また、特に人間が直接肌に触れる肌着やＴシャツ等に好ましく用いられる繊維構造物として、例えば、ポリアクリル系合成繊維を３０重量％以上４７重量％以下、ビスコースレーヨン系繊維を２０重量％以上３０重量％以下、カチオン可染ポリエステル繊維を３０重量％以上４５重量％以下、およびポリウレタン系弾性繊維を３重量％以上１０重量％以下の割合で含んでなる繊維構造物が提案されている（特許文献５参照。）。しかしながら、この提案では疎水性ポリマーであるポリアクリル系合成繊維とポリエステル繊維の含有率が高いため、着用時に静電気を生じやすいという課題があった。また、ポリアクリル系合成繊維の混率が高く、繊維構造物にピリングが発生しやすいという課題があった。
【先行技術文献】
【特許文献】
【０００７】
【特許文献１】特開平２−３００３０１号公報
【特許文献２】特開平１０−１３１０４７号公報
【特許文献３】特開２００２−８８６４９号公報
【特許文献４】特公平７−５９７６２号公報
【特許文献５】特開２０１０−２１６０５３号公報
【発明の概要】
【発明が解決しようとする課題】
【０００８】
本発明者等は、上記の課題を解決すべく鋭意検討を行った結果、ビスコースレーヨン系繊維を混紡した糸、すなわち、ビスコースレーヨン系繊維と、カチオン可染ポリエステル繊維と、ポリアクリル系合成繊維と、ポリウレタン系弾性繊維とを使用し、その構成比率を最適化することにより、着用時にパチパチする静電気が発生しにくく、洗濯後にシワになりにくく、洗濯耐久性に優れた保温性と着用快適性に優れた繊維構造物を得ることが可能であることを見いだした。【０００９】
すなわち、本発明の目的は、上記の課題を達成せんとするものであり、着用時にパチパチする静電気が発生しにくく、洗濯後にシワになりにくく、耐久性に優れた保温性と着用快適性とを有する繊維構造物、およびそれを用いた衣料を提供することにある。
【課題を解決するための手段】
【００１０】
本発明は上記の課題を達成するために、次の構成を有するものである。【００１１】
本発明の繊維構造物は、ビスコースレーヨン系繊維を３０重量％超えて４０重量％未満、カチオン可染性ポリエステル繊維を３０重量％超えて４０重量％未満、ポリアクリル系合成繊維を２５重量％超えて３０重量％未満、およびポリウレタン系弾性繊維を５重量％超えて１０重量％未満の割合で含んでなる繊維構造物であり、前記カチオン可染性ポリエステル繊維の単繊維繊度が１．０デシテックス以下であり、前記繊維構造物の摩擦帯電圧が１５００Ｖ以下であり、かつＪＩＳ  Ｌ０２１７  １０３法（２０１１年版）に基づく洗濯５回後のＡＡＴＣＣ１２４法のウオッシュ＆ウエア性が３級以上の繊維構造物である。
【００１２】
本発明の繊維構造物の好ましい態様によれば、前記の繊維構造物の吸湿発熱性能は２．６℃以上である。【００１３】
本発明の繊維構造物の好ましい態様によれば、前記の繊維構造物の残留水分率は３０％以下になる時間が４０分以下である。【００１４】
本発明の繊維構造物の好ましい態様によれば、前記の繊維構造物の保温率は１４％以上である。【００１５】
本発明の繊維構造物の好ましい態様によれば、前記の繊維構造物のピリングは２．５級以上である。【００１６】
本発明の繊維構造物の好ましい態様によれば、前記のカチオン可染ポリエステル長繊維は、異形断面を有する繊維を含むことである。【００１７】
本発明の繊維構造物の好ましい態様によれば、前記の繊維構造物は単層構造の編地である。【００１８】
本発明の繊維構造物を用いて、本発明で意図する衣料が得られる。
【発明の効果】
【００１９】
本発明によれば、着用時にパチパチする静電気が発生しにくく、洗濯後にシワになりにくく、耐久性のある保湿性を有し、かつ、生地厚が薄くても保温性と吸放湿性を具備するため、着用快適性を目的とした肌着やＴシャツ等として好適に用いられる繊維構造物、およびそれを用いた衣料が得られる。
【発明を実施するための形態】
【００２０】
次に、本発明の繊維構造物の実施の形態について、詳細に説明する。
【００２１】
本発明の繊維構造物は、ビスコースレーヨン系繊維を３０重量％超えて４０重量％未満、カチオン可染性ポリエステル繊維を３０重量％超えて４０重量％未満、ポリアクリル系合成繊維を２５重量％超えて３０重量％未満、およびポリウレタン系弾性繊維を５重量％超えて１０重量％未満の割合で含んでなる繊維構造物である。
【００２２】
本発明の繊維構造物は、上記のように、ビスコースレーヨン系繊維を３０重量％超えて４０重量％未満の割合で含有することが重要である。ビスコースレーヨン系繊維の割合は、好ましくは３２〜３８重量％であり、より好ましくは３３〜３６重量％である。ビスコースレーヨン系繊維を３０重量％超えて含有させることにより、耐久性に優れた保湿性を有する繊維構造物を得ることができる。この保湿性を持つことにより、繊維構造体は着用時にパチパチする静電気が発生しにくくなり、かつ吸湿発熱性をもつことができる。
【００２３】
繊維構造物において、静電気の発生の多少はＪＩＳ−Ｌ１０９４−２００８「織物及び編物の帯電性試験方法」に準じて測定される摩擦帯電圧で判断される。摩擦帯電圧が低いほど静電気が発生しにくく、高いほど発生し易い。本発明の繊維構造体は、この点からも摩擦帯電圧が１５００Ｖ以下になることが重要である。摩擦帯電圧が１５００Ｖ以下となることにより、着用時にパチパチする静電気が発生しにくくなる。摩擦帯電圧は、好ましくは１０００Ｖ以下であり、さらに好ましくは５００Ｖ以下である。
【００２４】
本発明の繊維構造物において、ビスコースレーヨン系繊維の割合が４０重量％以上になると、ビスコースレーヨン系繊維の特性上、洗濯後にシワになりやすく、また保温性が低くなる。
【００２５】
本発明で用いられるビスコースレーヨン系繊維としては、保温性を向上させる観点から、紡績糸として用いることが好ましい態様である。また、紡績糸番手は、人間が直接肌に触れる肌着やＴシャツ等に用いられることから、綿番手で３０Ｓ〜１００Ｓが好ましく用いられる。また、紡績糸を構成する単繊維繊度はその使用用途から、０．５デシテックス〜２．５デシテックスが好ましい。
【００２６】
本発明の繊維構造物は、カチオン可染性ポリエステル繊維を３０重量％超えて４０重量％未満の割合で含有することが重要である。カチオン可染ポリエステル繊維を用いることにより、通常のポリエステル繊維に比べて低温で染色することが可能であることから、併用するポリアクリル系合成繊維と同一の染料で染めることが可能となる。また、カチオン可染性ポリエステル繊維は、１０５℃〜１１５℃の染色温度で優れた発色性と堅牢度が得られるため、併用するポリウレタン系弾性繊維の熱による劣化を防止することができる。
【００２７】
また、カチオン可染性ポリエステル繊維を３０重量％超えて含有させることにより、繊維構造体の洗濯後のシワの発生が抑制される。この洗濯後のシワについては、ＪＩＳ  Ｌ０２１７  １０３法（２０１１年版）に準ずる洗濯方法によって、洗濯５回実施後の、試料の表面に発生したシワ感をＡＡＴＣＣ１２４に記載のレプリカにより級数評価する。この洗濯５回後のＡＡＴＣＣ１２４法のウオッシュ＆ウエア性が３級以上であれば、シワ感が少ないと判断することができる。
【００２８】
また、カチオン可染性ポリエステル繊維の割合が４０重量％以上となると、カチオン可染性ポリエステル繊維の特性上、繊維構造物の保湿性が下がることから、摩擦帯電圧が高くなり吸湿発熱性についても低下する。カチオン可染性ポリエステル繊維の割合は、好ましくは３２〜３６重量％であり、より好ましくは３３〜３５％重量％である。
【００２９】
また、カチオン可染性ポリエステル繊維としては、異形断面を有する繊維を含むことが好ましい態様である。異形断面を有する繊維を含むことにより、発汗時に編地（繊維構造物）が汗を吸い込んでも速やかに乾燥し、身体の冷えを防止するという効果を奏する。本発明において、異型断面を有する繊維を含むとは、断面形状の異なる２種以上の繊維を用いることを意味する。例えば、丸断面の繊維とともに丸断面以外の断面を有する繊維を用いる場合や、丸断面以外の異形断面を有する繊維のみからなる場合であって、異なる異形断面を有するものを２種以上用いる場合等を含む。これにより、多くの微細な空間が形成され、表面張力により吸い上げられた水分の拡散速度を向上させることができる。
【００３０】
また、カチオン可染性ポリエステル繊維の単繊維繊度は、吸汗性に優れるという観点から、０．８〜１．８デシテックスであることが好ましい態様である。中でも、単繊維繊度が好ましくは１．０デシテックス以下であれば、異形断面を有する繊維を含まず、繊維断面が均一の繊維のみを用いた場合であっても、吸汗性に優れた繊維構造物が得られる。
【００３１】
本発明で用いられるカチオン可染性ポリエステル繊維としては、例えば、紡績糸や長繊維など、いずれも用いることができる。ウオッシュ＆ウエア性を向上させる観点から、長繊維として用いることが好ましい態様である。この場合、総繊度は、人間が直接肌に触れる肌着やＴシャツ等に用いられることから、５０デシテックス〜２００デシテックスが好ましく用いられる。
【００３２】
また、通常のポリエステルをカチオン可繊性とするには、例えば、一般的に知られるように通常ポリエステルに５−ナトリウムスルホイソフタル酸成分を１．０〜３．０モル％を共重合することにより達成される。
【００３３】
本発明の繊維構造物は、ポリアクリル系合成繊維を２５重量％超えて３０重量％未満の割合で含有することが重要である。ポリアクリル系合成繊維を２５重量％超えて含有させることにより、繊維構造物に保温性を付与することができる。ポリアクリル系合成繊維の割合が３０重量％以上になると、ポリアクリル系合成繊維の特性上、繊維構造物の保湿性が下がることから、摩擦帯電圧が高くなり吸湿発熱性についても低下する。ポリアクリル系合成繊維の割合は、好ましくは２６〜２８重量％である。
【００３４】
ポリアクリル系合成繊維を構成する単繊維の繊度は、０．６〜２．２デシテックスであることが好ましい態様である。よりソフトな風合いと保温性向上のためには、ポリアクリル系合成繊維は細繊度の方が好ましいが、単繊維繊度が０．６デシテックス未満では、紡績性が困難となる場合があり、また紡績糸の強力低下をまねく可能性がある。また、単繊維繊度が２．２デシテックスを超えると、特に肌に直接着用するインナーウエア等としては風合いが堅くなる傾向がある。これらのことから、ポリアクリル系合成繊維の単繊維の繊度は、さらに好ましくは０．６デシテックス以上１．５デシテックス以下である。本発明で用いられるポリアクリル系合成繊維としては、保温性を向上させる観点から、紡績糸として用いることが好ましい。紡績糸番手は、人間が直接肌に触れる肌着やＴシャツ等に用いられることから、綿番手で３０Ｓ〜１００Ｓが好ましく用いられる。
【００３５】
また、本発明においては、前記のビスコースレーヨン系繊維とポリアクリル系合成繊維を混紡した紡績糸も好ましくも用いられる。
【００３６】
さらに、本発明の繊維構造物においては、ポリウレタン系弾性繊維を５重量％超えて１０重量％未満の割合で用いることが重要である。これにより、適度な伸度と編み地ループ間の空隙を増すことができ、これにより身体の動きにスムースに追従し、より着用快適性を向上させるという効果を奏する。
【００３７】
本発明で用いられるポリウレタン系合成繊維としては、人間が直接肌に触れる肌着やＴシャツ等に用いられることから、総繊度は１５Ｔ〜４５Ｔで、１〜３フィラメントのものが好ましく用いられる。
【００３８】
本発明の繊維構造物としては、織物、編物および不織布等が好適に挙げられる。また、織物や編物の場合、ビスコースレーヨン系繊維、カチオン可染性ポリエステル繊維およびポリアクリル系合成繊維は、長繊維と紡績糸のいずれも使用できるが、好ましい繊維構造物の形態としては、直接肌に触れる肌着やＴシャツ等に用いられ、各種性能を達成するために、ビスコースレーヨン系繊維とポリアクリル系合成繊維を混紡した紡績糸とカチオン可染性ポリエステル繊維を長繊維として、ポリウレタン系合成繊維を含め編成した編物である。
【００３９】
本発明の繊維構造物においては、前述のとおり、摩擦耐電圧が１５００Ｖ以下であり、ウオッシュ＆ウエア性が３級以上であることが重要である。
【００４０】
本発明においては、さらに、本発明の繊維構造物の吸湿発熱性能は２．６℃以上であることが好ましい態様である。吸湿発熱性能は、高ければ高いほど好ましく、２．６℃以上あれば、着用時に暖かさを感じることができる。吸湿発熱性能とは、シリカゲル容器を通過させた乾燥空気（湿度１０％ＲＨ以下）を送入して試料を３０分間以上乾燥させ、試料温度が安定したときの表面温度Ａに対して、その後イオン交換水を通した湿度約９０％ＲＨの空気を約３０分間送入している間の試料表面温度最高到達温度Ｂを読み取り、その差Ｂ−Ａの温度（℃）である。従って、吸湿性能の高いビスコースレーヨン系繊維の割合が増えると吸湿発熱性能は高くなるが、ビスコースレーヨン系繊維の割合が増えると、ビスコースレーヨン系繊維の特性上、洗濯後にシワになりやすく、また保温性が低くなる。
【００４１】
また、本発明においては、本発明の繊維構造物の、残留水分率が３０％以下になる時間は４０分以下であることが好ましい態様である。残留水分率とは、繊維構造物が水に濡れた際の乾き易さの指標であり、具体的には約０．３ｇの水を滴下させ、滴下直後の質量（ｇ）を読み取り、滴下後の経過時間毎の質量（ｇ）を読み取り、求める。疎水性であるカチオン可染性ポリエステル繊維やポリアクリル系合成繊維の割合が増えると残留水分率は向上するが、摩擦帯電圧が高くなり吸湿発熱性も低下する。
【００４２】
さらに、本発明においては、本発明の繊維構造物の保温率は１４．０％以上であることが好ましい態様である。保温率は、高ければ高いほど好ましく、１４．０％以上あれば、着用時に暖かさを感じることができる。保温性とは、生地が熱を拡散させやすいか、させにくいかの指標である。繊維特性上、熱伝導率の低いカチオン可染性ポリエステル繊維やポリアクリル系合成繊維の割合が増えると保温性は向上するが、摩擦帯電圧が高くなり吸湿発熱性についても低下する。
さらに、本発明においては、本発明の繊維構造物のピリング（ＪＩＳＬ１０７６Ａ法（２０１１年版）に準じて測定）は２−３級以上（２．５級以上）であることが好ましい。ピリング試験においては、着用時に生地表面にできる毛玉の発生具合を確認することができる。ピリングが２級以下になると、着用中に毛玉が大量に発生し目立ちやすいと判断される。２−３級以上（２．５級以上）を達成するために、繊維構造物の構成を、ビスコースレーヨン系繊維を３０重量％超えて４０重量％未満、カチオン可染性ポリエステル繊維を３０重量％超えて４０重量％未満、およびポリアクリル系合成繊維を２５重量％超えて３０重量％未満の割合とすることが重要である。特に、ポリアクリル系合成繊維が３０重量％超えると、ピリングが悪化する。
【００４３】
また、本発明の繊維構造物の構成を、ビスコースレーヨン系繊維を３０重量％超えて４０重量％未満、カチオン可染性ポリエステル繊維を３０重量％超えて４０重量％未満、およびポリアクリル系合成繊維を２５重量％超えて３０重量％未満の割合とすることにより、繊維構造物を染色する際、ビスコースレーヨン系繊維を反応染料で染色し、カチオン可染性ポリエステル繊維とポリアクリル系合成繊維をカチオン染料で染色することにより、反応染料のみで黒染色することで薄すぎないグレーの表現、およびカチオン染料のみで黒染色して濃すぎないグレーの表現も可能となる。
【００４４】
本発明における繊維構造物の形態としては、人間が直接肌に触れる肌着やＴシャツ等に用いられることから、好ましいのは単層構造の編物である。これは、単層構造の編物とすることにより、この繊維構造物からの衣料を着用した際、ビスコースレーヨン系繊維を３０重量％超えて４０重量％未満、カチオン可染性ポリエステル繊維を３０重量％超えて４０重量％未満、ポリアクリル系合成繊維を２５重量％超えて３０重量％未満、およびポリウレタン系弾性繊維を５重量％超えて１０重量％未満が、バランスよく肌に当たることになる。例えば、これらの素材が単一で肌に当たると、例えば、ビスコースレーヨン系繊維のみでは、その特性上、生地が非常に冷たく感じられることになる。また、カチオン可染性ポリエステル繊維もしくはポリアクリル系合成繊維のみでは、それらの特性上、非常にムレ感を感じられることになる。また、ポリウレタン系弾性繊維のみでは、非常にべたつき感を感じられることになる。
【００４５】
さらに、本発明の繊維構造物においては、上記のビスコースレーヨン系繊維、カチオン可染性ポリエステル繊維、ポリアクリル系合成繊維およびポリウレタン系弾性繊維の他に、カチオン可染ではない通常のポリエステル系繊維や、ポリエステルに第３成分を共重合したポリエステル系繊維、ポリアミド系繊維、アセテート繊維、綿、麻およびパルプなどの天然セルロース繊維、ビスコースレーヨン以外の再生セルロース繊維、およびウールなどのタンパク質繊維等も含有させることができる。繊維構造物を構成する繊維同士は、混繊、混紡、混織および交編等したものが用いられる。
【００４６】
本発明の繊維構造物は、Ｔシャツ、ブルゾン、スラックス、スカート等の上着、タイツ、スパッツ、キャミソール、およびパンツ等の下着等の衣料の他、身体に装着する衣料用途に好適であり、種々の衣料に好ましく用いられる。
【実施例】
【００４７】
ここで、実施例等における各性能の評価方法は、次のとおりである。【００４８】
（１）摩擦帯電圧：
摩擦帯電圧は、ＪＩＳ−Ｌ１０９４（２０１１年版）に準ずる織物および編物の帯電性試験方法によって測定した。【００４９】
（２）ウオッシュ＆ウエア性：
ウオッシュ＆ウエア性は、ＪＩＳ  Ｌ０２１７  １０３法（２０１１年版）に準ずる洗濯方法によって洗濯５回後実施後の、試料の表面に発生したシワ感をＡＡＴＣＣ１２４に記載のレプリカにより級数評価する。【００５０】
（３）吸湿発熱性：
吸湿発熱性は、密閉した容器の中に約１０ｃｍ×１０ｃｍ大きさの試料を取り付け、試料の温度が測定できるように表面温度計センサーを取り付け記録計で読み取る。試料温度測定開始後に、測定室内温度２０℃下の室内雰囲気中から、シリカゲル容器を通過させた乾燥空気（湿度１０％ＲＨ以下）を送入して試料を乾燥させる。試料を３０分間以上乾燥させ、試料温度が安定したときの表面温度Ａに対して、その後イオン交換水を通した湿度約９０％ＲＨの空気を約３０分間送入している間の試料表面温度最高到達温度Ｂを読み取り、その差Ｂ−Ａを吸湿発熱性能（℃）とした。【００５１】
（４）残留水分率が３０％以下になる時間（速乾性）：
約１０ｃｍ×１０ｃｍの大きさの試料を、２０℃×６５％ＲＨ下の雰囲気中で試料を２４時間放置後に質量Ｇ（ｇ）を読み取り、同雰囲気中でこの試料に約０．３ｇの水を滴下させ、滴下直後の質量Ｇｏ（ｇ）を読み取り、滴下後の経過時間毎の質量Ｇｘ（ｇ）を読み取る。滴下直後の質量に対して、次式で求めた残留水分率（％）が３０％になった時間（分）を求めた。
・残留水分率（％）＝｛（Ｇｘ−Ｇ）／（Ｇｏ−Ｇ）｝×１００。【００５２】
（５）保温率：
保温率は、ＪＩＳ  Ｌ１０９６  ８．２８  保温性  ８．２８．１Ａ法（恒温法）（２０１１年版）に準じて測定する。【００５３】
（６）ピリング
ピリングは、ＪＩＳＬ１０７６Ａ法（２０１１年版）に準じて測定する。
以下の通り級数を判定した。
５級・・・標準写真の５号程度のもの。
４−５級（４．５級）・・・標準写真の４号と５号の中間程度のもの
４級・・・標準写真の４号程度のもの。
３−４級（３．５級）・・・標準写真の３号と４号の中間程度のもの
３級・・・標準写真の３号程度のもの。
２−３級（２．５級）・・・標準写真の２号と３号の中間程度のもの
２級・・・標準写真の２号程度のもの
１−２級（１．５級）・・・標準写真の１号と２号の中間程度のもの
１級・・・標準写真の１号又はその程度を越えるもの。
（７）グレーの色目評価
染色時に反応染料染色のみで黒染色のものと、カチオン染料染色のみの黒染色ものも作成し、反応染料、カチオン染料とも黒染色したものと、白染色したものと比較してグレーの色目を評価した。【００５４】
（参考例１）
ビスコースレーヨンステープル（単繊維繊度１．４デシテックス、長さ３８ｍｍ、ダイワボウレーヨン（株）製）５５重量％と、テトラアルキルアジピン酸塩を０．４ｏｗｆ%付与したポリアクリル繊維ステープル（単繊維繊度１．０デシテックス、長さ４５ｍｍ、東レ（株）“トレロン”（登録商標））４５重量％とを、カードミックスで混綿して１／６４ｓ（番手）の紡績糸を得た。
【００５５】
このようにして得られた紡績糸と、断面が、丸断面繊維と星形断面繊維の断面ミックスのカチオン可染性ポリエステル繊維フィラメント（総繊度８４デシテックス、４８フィラメント、東レ（株）“テトロン”（登録商標））と、ポリウレタン繊維（総繊度２２デシテックス、２フィラメント、オペロンテックス製“ライクラ” （登録商標））とを、釜径７６．２ｃｍ、ゲージ数２８本／２．５４ｃｍ、ウエル数４０、およびコース数６２の設定で、天竺編組織で交編して生機を得た。【００５６】
得られた生機を、連続リラックス／精練―乾燥（温度１７５℃、時間２５秒）−セット−タッキング−染色（液流染色温度１１５℃）−乾燥（温度１１２℃）−セットの工程により染色加工し、生地重量比でポリアクリル繊維が２７重量％、ビスコースレーヨン繊維が３３重量％、断面ミックスカチオン可染性ポリエステル繊維が３４重量％、およびポリウレタン弾性繊維が６重量％からなる、目付が１５０ｇ／ｍ２の生地を得た。【００５７】
上記で得られた生地の摩擦帯電圧、ウオッシュ＆ウエア性、吸湿発熱性、速乾性、保温性、およびピリングを評価した。また、染色時に反応染料染色で黒染色のみのものと、カチオン染料染色のみで黒染色のものも作成し、それぞれについてグレーの色目を評価した。その結果を、表１に示す。摩擦帯電圧は２０００Ｖ以下で、ウオッシュ＆ウエア性３級であり、吸湿発熱性、速乾性および保温性はとも良好であり、またピリングも２−３級（２．５級）であり、グレーの色目も反応染料染色のみであれば白過ぎないグレーであり、カチオン染料染色のみであれば黒過ぎないグレーであった。衣料用途、特にインナーウエアとして具備すべき高い機能性を有する編物が得られた。【００５８】
（実施例２）
ビスコースレーヨンステープル（単繊維繊度１．４デシテックス、長さ３８ｍｍ、ダイワボウレーヨン（株）製）５５重量％と、テトラアルキルアジピン酸塩を０．４ｏｗｆ付与したポリアクリル繊維テープル（単繊維繊度１．０デシテックス、長さ３８ｍｍ、東レ（株）“トレロン” （登録商標））４５重量％とを、カードミックスで混綿して１／６４ｓ（番手）の紡績糸を得た。【００５９】
このようにして得られた紡績糸と、断面が丸形断面のカチオン可染性ポリエステル繊維フィラメント（総繊度８４デシテックス、９６フィラメント、東レ（株）“テトロン”（登録商標））と、ポリウレタン系弾性繊維（総繊度２２デシテックス、２フィラメント、オペロンテックス製  “ライクラ”（登録商標））とを、釜径７６．２ｃｍ、ゲージ数２８本／２．５４ｃｍ、ウエル数４２本／２．５４ｃｍ、およびコース数５８本／２．５４ｃｍの設定で、天竺編組織で交編して生機を得た。【００６０】
得られた生機を、連続リラックス／精練―乾燥（温度１７５℃、時間２５秒）−セット−タッキング−染色（液流染色温度１１５℃）−乾燥（温度１１２℃）−セットの工程により染色加工し、生地の重量比でポリアクリル繊維が２７重量％、ビスコースレーヨン繊維が３３重量％、丸形断面カチオン可染性ポリエステル繊維が３４重量％、およびポリウレタン弾性繊維が６重量％からなる、目付が１４５ｇ／ｍ２の生地を得た。【００６１】
得られた生地の摩擦帯電圧、ウオッシュ＆ウエア性、吸湿発熱性、速乾性、保温性、およびピリングを評価した。また、染色時に反応染料染色のみで黒染色のものと、カチオン染料染色のみの黒染色ものも作成し、グレーの色目を評価した。その結果を、表１に示す。その結果、参考例１と同様に高い機能性の編物が得られた。速乾性については、丸形断面カチオン可染性ポリエステル繊維として単繊維繊度が１．０デシテックス以下のハイマルチ加工糸を使用することにより、断面ミックス加工糸と同様の性能が得られることが確認された。また、ピリングも２−３級（２．５級）であり、グレーの色目も反応染料染色のみであれば白過ぎないグレーであり、カチオン染料染色のみであれば黒過ぎないグレーであった。
【００６２】
（比較例１）
ビスコースレーヨン繊維ステープル（単繊維繊度１．４デシテックス、長さ３８ｍｍ、ダイワボウレーヨン（株）製）３５重量％と、テトラアルキルアジピン酸塩を０．４ｏｗｆ％付与したポリアクリル繊維ステープル（単繊維繊度１．０デシテックス、長さ４５ｍｍ、東レ（株）“トレロン”（登録商標））６５重量％とを、カードミックスで混綿して１／６４ｓ（番手）の紡績糸を得た。【００６３】
このようにして得られた紡績糸と、断面が、丸断面繊維と星形断面繊維の断面ミックスのカチオン可染性ポリエステル繊維フィラメント（総繊度８４デシテックス、４８フィラメント、東レ（株）“テトロン”（登録商標））と、ポリウレタン弾性繊維（総繊度２２デシテックス、２フィラメント、オペロンテックス製“ライクラ”（登録商標））とを、釜径７６．２ｃｍ、ゲージ数２８本／２．５４ｃｍ、ウエル数４０、およびコース数６２の設定で、天竺編組織で交編して生機を得た。【００６４】
得られた生機を、参考例1と同様に連続リラックス／精練―乾燥（温度１７５℃、時間２５秒）−セット−タッキング−染色（液流染色温度１１５℃）−乾燥（温度１１２℃）−セットの工程により染色加工し、生地重量比でポリアクリル繊維が３９重量％、ビスコースレーヨン繊維が２１重量％、断面ミックスカチオン可染ポリエステル繊維が３４重量％、およびポリウレタン繊維が６重量％からなる、目付が１５０ｇ／ｍ２の生地を得た。
【００６５】
上記で得られた生地の摩擦帯電圧、ウオッシュ＆ウエア性、吸湿発熱性、速乾性、保温性、およびピリングを評価した。また、染色時に反応染料の黒染色のみのものと、カチオン染料の黒染色のみのものも作成し、グレーの色目を評価した。その結果を、表１に示す。その結果、ウオッシュ＆ウエア性、速乾性および保温性は高いが、摩擦帯電圧は２５００Ｖであり、かつ吸湿発熱性も２．３℃であり、静電気が発生しやすく吸湿発熱性も低い結果となった。また、ピリングは２級であり、グレーの色目も反応染料の黒染色のみであれば白に近いグレーであり、カチオン染料の黒染色のみであれば黒に近いグレーであった。
（比較例２）
ビスコースレーヨン繊維ステープル（単繊維繊度１．４デシテックス、長さ３８ｍｍ、ダイワボウレーヨン（株）製）５０重量％と、テトラアルキルアジピン酸塩を０．４ｏｗｆ％付与したポリアクリル繊維ステープル（単繊維繊度１．０デシテックス、長さ４５ｍｍ、東レ（株）“トレロン”（登録商標））５０重量％とを、カードミックスで混綿して１／６４ｓ（番手）の紡績糸を得た。【００６６】
このようにして得られた紡績糸と、断面が丸断面繊維と星形断面繊維の断面ミックスのカチオン可染ポリエステル繊維フィラメント（総繊度８４デシテックス−４８フィラメント、東レ（株）“テトロン”（登録商標））と、ポリウレタン弾性繊維（総繊度２２デシテックス、２フィラメント、オペロンテックス製“ライクラ”（登録商標））とを、釜径７６．２ｃｍ、ゲージ数２８本／２．５４ｃｍ、ウエル数４０の設定でコース数６２の設定で、天竺編組織で交編して生機を得た。【００６７】
得られた生機を、参考例１と同様に連続リラックス／精練―乾燥（温度１７５℃、時間２５秒）−セット−タッキング−染色（液流染色温度１１５℃）−乾燥（温度１１２℃）−セットの工程により染色加工し、生地重量比でポリアクリル繊維が３０重量％、ビスコースレーヨン繊維が３０重量％、断面ミックスカチオン可染ポリエステル繊維が３４重量％、およびポリウレタン系繊維が６重量％からなる、目付が１５０ｇ／ｍ２の生地を得た。
【００６８】
上記で得られた生地の摩擦帯電圧、ウオッシュ＆ウエア性、吸湿発熱性、速乾性、保温性、およびピリングを評価した。また、染色時に反応染料の黒染色のみのものと、カチオン染料の黒染色のみのものも作成し、グレーの色目を評価した。その結果を、表１に示す。その結果、ウオッシュ＆ウエア性、速乾性および保温性は高いが、摩擦帯電圧は１７００Ｖであり、かつ吸湿発熱性も２．５℃であり、静電気が発生しやすく吸湿発熱性も低い結果となった。また、ピリングは２級であった。グレーの色目は、反応染料染色のみであれば白過ぎないグレーであり、カチオン染料染色のみであれば黒過ぎないグレーであった。【００６９】
（比較例３）
テトラアルキルアジピン酸塩を０．４ｏｗｆ％付与したポリアクリル繊維ステープル（単繊維繊度１．０デシテックス、長さ４５ｍｍ、東レ（株）“トレロン” （登録商標））のみからなる、１／６４ｓ（番手）の紡績糸を得た。【００７０】
このようにして得られた紡績糸と、断面が、丸断面繊維と星形断面繊維の断面ミックスのカチオン可染ポリエステル繊維フィラメント（総繊度８４デシテックス、４８フィラメント、東レ（株）“テトロン”（登録商標））と、ポリウレタン系弾性繊維（総繊度２２デシテックス、２フィラメント、オペロンテックス製“ライクラ”（登録商標））とを、釜径７６．２ｃｍ、ゲージ数２８本／２．５４ｃｍ、ウエル数４０、およびコース数６２の設定で、天竺編組織で交編して生機を得た。【００７１】
得られた生機を、参考例１と同様に連続リラックス／精練―乾燥（温度１７５℃、時間２５秒）−セット−タッキング−染色（液流染色温度１１５℃）−乾燥（温度１１２℃）−セットの工程により染色加工し、生地重量比でポリアクリル繊維が０重量％、ビスコースレーヨン繊維が６０重量％、断面ミックスカチオン可染ポリエステル繊維が３４重量％、ポリウレタン繊維が６重量％からなる、目付が１５０ｇ／ｍ２の生地を得た。
【００７２】
上記で得られた生地の摩擦帯電圧、ウオッシュ＆ウエア性、吸湿発熱性、速乾性、保温性、およびピリングを評価した。また、染色時に反応染料の黒染色のみのものと、カチオン染料の黒染色のみのものも作成し、グレーの色目を評価した。その結果を、表１に示す。その結果、ウオッシュ＆ウエア性、速乾性および保温性は非常に高いが、摩擦帯電圧は５０００Ｖであり、かつ吸湿発熱性も０．４℃であり、非常に静電気が発生しやすく、吸湿発熱性も非常に低い結果となった。また、ピリングは１−２級（１．５級）であり、グレーの色目も反応染料の黒染色のみであれば白であり、すなわち染色されず、またカチオン染料の黒染色のみであれば黒であった。【００７３】
（比較例４）
ビスコースレーヨン繊維ステープル（単繊維繊度１．４デシテックス、長さ３８ｍｍ、ダイワボウレーヨン（株）製）のみからなる、１／６４ｓ（番手）の紡績糸を得た。【００７４】
このようにして得られた紡績糸と、断面が、丸断面繊維と星形断面繊維の断面ミックスカチオン可染ポリエステル繊維フィラメント（総繊度８４デシテックス、４８フィラメント、東レ（株）“テトロン”（登録商標））と、ポリウレタン系弾性繊維（総繊度２２デシテックス、２フィラメント、オペロンテックス製“ライクラ”（登録商標））とを、釜径７６．２ｃｍ、ゲージ数２８本／２．５４ｃｍ、ウエル数４０、およびコース数６２の設定で、天竺編組織で交編して生機を得た。【００７５】
得られた生機を、参考例１と同様に連続リラックス／精練―乾燥（温度１７５℃、時間２５秒）−セット−タッキング−染色（液流染色温度１１５℃）−乾燥（温度１１２℃）−セットの工程により染色加工し、生地重量比でポリアクリル繊維が０重量％、ビスコースレーヨン繊維が６０重量％、断面ミックスカチオン可染ポリエステル繊維が３４重量％、ポリウレタン繊維が６重量％からなる、目付が１５０ｇ／ｍ２の生地を得た。
【００７６】
上記で得られた生地の、摩擦帯電圧、ウオッシュ＆ウエア性、吸湿発熱性、速乾性、保温性、およびピリングを評価した。また、染色時に反応染料の黒染色のみのものと、カチオン染料の黒染色のみのものも作成し、グレーの色目を評価した。その結果を、表１に示す。その結果、摩擦帯電圧と吸湿発熱性とピリングは３級と高いが、ウオッシュ＆ウエア性、速乾性および保温性は非常に低い結果となった。また、グレーの色目も、反応染料染色のみであれば黒過ぎないグレーであり、カチオン染料染色のみであれば白過ぎないグレーであった。【００７７】
（比較例５）
ビスコースレーヨン繊維ステープル（単繊維繊度１．４デシテックス、長さ３８ｍｍ、ダイワボウレーヨン（株）製）５５重量％と、テトラアルキルアジピン酸塩を０．４ｏｗｆ％付与したアクリルステープル（単繊維繊度１．０デシテックス、長さ４５ｍｍ、東レ（株）“トレロン” （登録商標））４５重量％とを、カードミックスで混綿して、１／６４ｓ（番手）の紡績糸を得た。【００７８】
このようにして得られた紡績糸と、ポリウレタン弾性繊維（総繊度２２デシテックス、２フィラメント、オペロンテックス製“ライクラ”（登録商標））とを、釜径７６．２ｃｍ、ゲージ数２８本／２．５４ｃｍ、ウエル数４０、およびコース数６２の設定で、天竺編組織で交編して生機を得た。【００７９】
得られた生機を、参考例１と同様に、連続リラックス／精練―乾燥（温度１７５℃、２５秒）−セット−タッキング−染色（液流染色温度１１５℃）−乾燥（温度１１２℃）−セットの工程により染色加工し、生地重量比でポリアクリル繊維が４２重量％、ビスコースレーヨン繊維が５２重量％、断面ミックスカチオン可染ポリエステル繊維０重量％、およびポリウレタン繊維が６重量％からなる、目付が１５０ｇ／ｍ２の生地を得た。
【００８０】
上記で得られた生地の摩擦帯電圧、ウオッシュ＆ウエア性、吸湿発熱性、速乾性、保温性、およびピリングを評価した。また、染色時に反応染料の黒染色のみのものと、カチオン染料の黒染色のみのものも作成し、グレーの色目を評価した。その結果を、表１に示す。比較例５においては、摩擦帯電圧、吸湿発熱性および保温性は高いが、ウオッシュ＆ウエア性と速乾性が非常に低い結果となった。また、ピリングは２級であった。グレーの色目は、反応染料染色のみ、およびカチオン染料染色のみとも同じグレーであった。【００８１】
【表１】
0006447128.tif 000002